レーダー透過性体、好ましくはプラスチック体を含むレーダー透過性を有する構成部品において、表面の少なくとも部分が、厚さが10nm~100nmである、少なくとも1つの半導体材料を含む層を有することを特徴とするレーダー透過性を有する構成部品。前記少なくとも1つの半導体材料を含む層は、シリコンを含み、好ましくは主要構成成分としてシリコンを含み、特に好ましくは実質的にシリコンからなることを特徴とする請求項1に記載のレーダー透過性を有する構成部品。前記少なくとも1つの半導体材料を含む層は、少なくとも1つのさらなる層を含む層系の構成要素であり、前記層系は好ましくは干渉層系であることを特徴とする請求項1または2に記載のレーダー透過性を有する構成部品。前記少なくとも1つのさらなる層は、SiO2であることを特徴とする請求項3に記載のレーダー透過性を有する構成部品。前記層系は、交互層系であることを特徴とする請求項3または4のいずれか1項に記載のレーダー透過性を有する構成部品。レーダー透過性体と、前記少なくとも1つの半導体材料を含む層との間に、中間層が設けられていて、前記中間層は、好ましくはUV硬化ラッカーからなるポリマー層を含むことを特徴とする上記請求項のいずれか1項に記載のレーダー透過性を有する構成部品。周囲環境に対して隔離を行う層として、好ましくはUV硬化ラッカーからなるポリマー層が設けられていることを特徴とする上記請求項のいずれか1項に記載のレーダー透過性を有する構成部品。上記請求項のいずれか1項に記載のレーダー透過性を有する構成部品を備えた被覆部であって、好ましくは自動車の被覆部である被覆部。レーダー機器を備えた自動車において、前記レーダー機器のビーム経路中に、請求項1~7のいずれか1項に記載のレーダー透過性を有する構成部品が設けられていて、前記構成部品が好ましくは被覆部の少なくとも1部分であることを特徴とする自動車。レーダー透過性を有する構成部品を製造する方法であって、以下の工程、すなわちレーダー透過性体、好ましくはプラスチック体を準備する工程と、前記レーダー透過性体を、半導体材料を含む10nm~100nmの層厚の層でコーティングする工程であって、前記コーティング工程を真空プロセスで行う工程とを含む方法。前記真空プロセスはPVDおよび/またはCVDプロセスであることを特徴とする請求項10に記載の方法。したがって、本発明の課題は、従来技術の上述の問題を克服する、または少なくとも軽減することである。本発明によれば、この課題は、レーダー透過性を有する材料例えば、プラスチックから形成された被覆部が、少なくとも1つの半導体材料を含む好ましくは厚さが10nm~100nmである薄い層以下、半導体層とも称するでコーティングされることにより解決される。この場合に、コーティング材料としては特にシリコンが適している。このコーティングは物理的気相成長法PVDを用いて行いうる。密度、およびこれに伴って所望の複数の層は、マグネトロンスパッタリングを用いて達成しうる。しかし化学気相成長法CVDを用いることも可能である。本明細書の枠内では、半導体層と、少なくとも1つの半導体を含む層とは、同等のものを示す。本明細書の枠内では、レーダービームが2度構成部品を通過した際に、センサーにおいて、構成部品を通過しない場合にセンサーに到達する強度I0に対して相対的に、少なくとも0.1の強度Iが到達する場合に、ある構成部品が、レーダー透過性を有する構成部品に該当する。好ましくは少なくとも1が到達しI/I0≧1、特に好ましくは5以上が到達する。図4に、レーダー源403と、反射体405と、レーダーセンサー407と、計測されるべき構成部品409とを備えた計測構造を概略図示する。ビーム経路は、矢印で示唆する。強度I0の参照計測は、構成部品405なしで行われる。強度Iの透過計測は、構成部品405を用いて行われる。ここで、実施例と図面とに基づいて、本発明をより詳細に説明する。図1は、レーダー透過性体103と半導体材料を含む層105とを備えた本発明の構成部品101を示す図である。図2は、レーダー透過性体3例えばプラスチック体と、半導体を含む層5と、この層5と基板との間にあるポリマー層7と、この層5の上にあるポリマー層9とを備えた構成部品1を示す。図3は、レーダー透過性体203を備えた本発明の構成部品201を示し、半導体材料を含む層205は、ポリマー層209と交互層系207との間に埋め込まれている。この交互層系は干渉層系として形成されている。当業者は、市場で入手可能な薄膜設計プログラム例えば、オプティレイヤーOptiLayerを用いて、所望の光学機能を達成することができる。とりわけ、半導体層を所望の位置に位置づけ、または、複数の薄膜層中に分布させることもできる。本発明の第1実施形態によれば、35nmの厚さのあるすなわち、10nm~100nmの厚さ範囲中にあるシリコン層を、半導体層として、黒色のプラスチック基板上に載置する。場合によっては表面構造を平滑化するために、プラスチック表面上に、まず下塗りUVアクリルラッカーを塗布する。マグネトロンスパッタリングを用いてSi層を塗布した後に、本実施例では、この薄いSi層を追加的に保護するために被覆層UVアクリルラッカーを塗布する。青メタリックから黄メタリック色にほのかに光る表面が結果として得られる。本発明によりコーティングされた基板の76~77GHzにおけるレーダー透過性は、比較可能なコーティングしていない基板のレーダー透過性に比べて実質的に小さくはない。第1実施形態に対応する概略図を、図2中に示す。本発明の第2実施形態では、半導体層を層系として、好ましくは干渉層系として実施している。これは、例えば、半導体例えばSiと誘電体例えばSiO2とを備えた交互層系として構成することができる。Si層の全厚は、この場合も10nm~100nmの範囲であるべきである。電磁線スペクトルの可視領域で所望の透過特性および反射特性を得るために、今日では当業者に光学薄膜用の高性能の最適化プログラムが利用可能である。したがって、これに関する詳細に関しては、ここでは記載しない。本発明の第3実施形態によれば、コーティング用の半導体層としてゲルマニウムを用いる。このコーティングも、厚さ10nm~100nmの個別の薄い単独層として実施することも可能であるし、あるいは1つまたは複数の誘電体例えばSiO2を備えた交互層系として実施することも可能である。とりわけ所望の効果を達成するために、GeをSiと組み合わせることもできる。本明細書の範囲内では、レーダー透過性体、好ましくはプラスチック体を含むレーダー透過性を有する構成部品であって、表面の少なくとも部分が、厚さが10nm~100nmである少なくとも1つの半導体を含む層を有する構成部品を開示する。少なくとも1つの半導体を含むこの層は、シリコンを含むことができ、好ましくは主要構成成分としてシリコンを含むことができ、特に好ましくは実質的にシリコンからなることができる。この少なくとも1つの半導体を含む層は、少なくとも1つのさらなる層を含む層系の構成要素でありえ、この層系は好ましくは干渉層系である。この少なくとも1つのさらなる層は、SiO2でありえる。この層系は、交互層系でありえる。プラスチック体と、上述の少なくとも1つの半導体を含む層との間に、中間層を設けることができ、この中間層は、好ましくはUV硬化ラッカーからなるポリマー層を含む。レーダー透過性を有する構成部品には、周囲環境に対して隔離を行う層として、好ましくはUV硬化ラッカーからなるポリマー層が設けられうる。レーダー透過性を有する構成部品は被覆部の1部分でありえ、この被覆部は好ましくは自動車の被覆部である。レーダー機器を備えた自動車が開示されており、このレーダー機器のビーム経路中に、上述の可能性を有するレーダー透過性を有する構成部品が設けられていて、この構成部品が、好ましくは被覆部の少なくとも1部分である。レーダー透過性を有する構成部品を製造する方法が開示されており、この方法は、以下の工程、すなわちプラスチック体を準備する工程と、このプラスチック体を、真空プロセスを用いて、半導体材料を含む10nm~100nmの層厚の層でコーティングする工程とを含む。この真空プロセスはPVDおよび/またはCVDプロセスである。